(57)【要約】【課題】基板上に形成された有機機能デバイスに侵入する水蒸気や酸素などの気体に対するバリア性を高めた構造を有するための簡便な有機機能デバイスの製造方法を提供する。【解決手段】基板上に有機発光層１７を含む下地層を準備する第１工程と、当該下地層の上面に所定の薄膜形成法を用いて第１の無機物膜２０Ａを形成する第２工程と、第１の無機物膜２０Ａの表面は、平面領域、段差凸部を有する非平面領域、及び前記非平面領域に近接する近接領域を有し、これらの領域をスパッタリングする第３工程とを含む有機機能デバイスの製造方法であって、第３工程においては、平面領域のスパッタレートＡ１、非平面領域のスパッタレートＡ２との関係がＡ１＜Ａ２であることを利用して、スパッタリングによりエッチングされた非平面領域の部材を第２の無機物膜２０Ｂとして上記近接領域に堆積させる。【選択図】図６
2011054498.tif 000002
【特許請求の範囲】
【請求項１】
基板上に有機機能層を含む下地層を準備する第１工程と、
前記下地層の上面に所定の薄膜形成法を用いて平坦膜を形成する第２工程と、
前記平坦膜をスパッタリングする第３工程とを含み、
前記平坦膜の表面は、平面領域、段差凸部を有する非平面領域、及び前記非平面領域に近接する近接領域を有し、
前記第３工程では、前記平面領域のスパッタレートＡ１、前記非平面領域のスパッタレートＡ２との関係がＡ１＜Ａ２であることを利用して、前記スパッタリングによりエッチングされた前記非平面領域の部材を前記近接領域に堆積させる
有機機能デバイスの製造方法。
【請求項２】
前記第３工程では、
前記平面領域のスパッタレートをＡ１、前記非平面領域のスパッタレートをＡ２、及び前記近接領域のスパッタレートをＡ３とした場合、
Ａ１からＡ３の関係が、Ａ３＜Ａ１＜Ａ２であることを利用して、前記エッチングされた前記非平面領域の部材を前記近接領域に堆積させる
請求項１に記載の有機機能デバイスの製造方法。
【請求項３】
前記第３工程では、
前記平面領域のスパッタレートＡ１がほぼ零となるようなスパッタリング条件でエッチングされた前記非平面領域の部材を、前記近接領域に選択的に堆積させる
請求項１に記載の有機機能デバイスの製造方法。
【請求項４】
前記近接領域は、
前記平面領域と前記非平面領域との間にあって前記平坦膜の欠陥部を有する領域、または、前記非平面領域で囲まれ前記平坦膜の欠落した領域である
請求項１〜３のうちいずれか１項に記載の有機機能デバイスの製造方法。
【請求項５】
前記下地層は、有機機能層である
請求項１〜４のうちいずれか１項に記載の有機機能デバイスの製造方法。
【請求項６】
前記下地層の上面は、前記有機機能層の上方に形成された電極層である
請求項１〜４のうちいずれか１項に記載の有機機能デバイスの製造方法。
【請求項７】
前記有機機能層と前記電極層との間に中間層が介在する
請求項５に記載の有機機能デバイスの製造方法。
【請求項８】
前記有機機能層は、一対の電極の間に介在する有機ＥＬ発光層である
請求項１〜４のうちいずれか１項に記載の有機機能デバイスの製造方法。
【請求項９】
前記所定の薄膜形成法は、スパッタリング又はＣＶＤ（Ｃｈｅｍｉｃａｌ  Ｖａｐｏｒ  Ｄｅｐｏｓｉｔｉｏｎ）法である
請求項１〜４のうちいずれか１項に記載の有機機能デバイスの製造方法。
【請求項１０】
前記第３工程は、前記スパッタリングにより前記平坦膜の非平面領域の局部をエッチングする
請求項１〜４のうちいずれか１項に記載の有機機能デバイスの製造方法。
【請求項１１】
前記第３工程にて用いられるスパッタリングは、不活性ガスのプラズマ、あるいは、イオンを用いたスパッタリングである
請求項１〜４のうちいずれか１項に記載の有機機能デバイスの製造方法。
【請求項１２】
前記平坦膜は、無機物層である
請求項１〜４のうちいずれか１項に記載の有機機能デバイスの製造方法。
【発明の詳細な説明】
【技術分野】
【０００１】
本発明は、有機機能デバイスの製造方法に関し、特に、有機エレクトロルミネッセンス（Ｅｌｅｃｔｒｏ  Ｌｕｍｉｎｅｓｃｅｎｃｅ：以下ＥＬと記す）装置の製造方法に関する。
【背景技術】
【０００２】
有機ＥＬ素子は、少なくとも一方が透明または半透明の一対の電極間に、有機発光材料からなる発光層を含む有機発光層が挟まれた構造を有する。このような構造を有する有機ＥＬ素子の一対の電極間に電圧を印加すると、発光層には陰極から電子が注入され、陽極から正孔が注入され、これらが発光層で再結合する。そして、このときに生じるエネルギーにより、発光層中の発光材料が励起され、発光層が発光する。
【０００３】
有機ＥＬ素子に代表される有機機能デバイスは、水蒸気や酸素にさらされると劣化してしまう。そのため、有機ＥＬ素子では、例えば、ガラス基板などの基板上に、陽極と、発光層を含む有機ＥＬ層と、陰極とを順に積層して有機ＥＬ素子を形成した後に、窒化珪素や酸窒化珪素などからなる無機物膜を形成する。さらに、無機物膜の表面上に、樹脂からなる樹脂封止膜を形成して有機ＥＬ素子全体を被覆することにより、有機ＥＬ装置を形成している（特許文献１参照）。
【０００４】
特許文献１では、外界からの水蒸気や酸素の封止を無機物膜で行うとし、無機物膜に存在するピンホール欠陥起因の封止については、樹脂封止膜を無機物膜の上面に形成して、無機物膜上の欠陥を覆うことで、水蒸気や酸素などの気体の透過経路を遮断し、全体のバリア性を向上させて、有機ＥＬ素子の劣化を防止するとしている。
【先行技術文献】
【特許文献】
【０００５】
【特許文献１】特開２０００−２２３２６４号公報
【発明の概要】
【発明が解決しようとする課題】
【０００６】
しかしながら、特許文献１に記載された無機物膜と樹脂封止膜との単純な組み合わせでは、十分な封止性が得られない。
【０００７】
図８を用いて特許文献１に記載された有機ＥＬ装置の課題について以下に説明する。図８は、特許文献１に記載された有機ＥＬ装置の構造断面図である。同図に記載された有機ＥＬ装置１００は、反射陽極１０１、有機発光層１０２、電子輸送層１０３、及び透明陰極１０４がこの順で形成された後、無機物封止膜１０５が形成されている。さらに、上述した無機物封止膜１０５までの層とＣＦ基板１０７とを接合するために、無機物封止膜１０５の上に樹脂封止膜１０６が形成されている。この封止構造では、組み合わせで用いられている樹脂封止膜１０６からの脱ガス成分が存在する為に、無機物封止膜１０５に存在するピンホール１２１に起因の気体の透過経路が存在してしまう。また、無機物封止膜１０５が形成される前の工程で付着した異物１２２（いわゆるパーティクル）等により、異物周囲の無機物封止膜１０５に封止欠陥１２３が存在し、これが発生した気体の透過経路となってしまう。これらの場合には、樹脂封止膜１０６からの脱ガス成分である気体に対するバリア性を得ることができない。
【０００８】
また、無機物封止膜１０５に存在するピンホール１２１や封止欠陥１２３を修復するため、さらに無機物封止膜１０５の表面に、無機物封止膜１０８を形成することが考えられる。
【０００９】
図８は、無機物封止膜の表面に、更なる無機物封止膜を形成した従来の有機ＥＬ装置の構造断面図である。同図に記載された無機物封止膜１０８は、下地層である無機物封止膜１０５と同じ方法（プラズマＣＶＤ法もしくはスパッタリング法）で形成されている。そのため、ピンホール１２１や封止欠陥１２３における無機物封止膜１０５の不連続性は、そのまま反映される。そのため、ピンホール１２１の内側や異物１２２の周辺では、無機物封止膜１０８の被覆性が悪く、ピンホール１２１や異物１２２の形状によっては、ピンホール１２１の内側や異物１２２の周囲における無機物封止膜１０８が不連続となり、スリット状の封止欠陥１２４が発生する。これらの部分は外部からのガスの侵入を許容する為、封止欠陥１２４の直下及びその周辺部の有機発光層１０２や透明陰極１０４が劣化してしまう。
【００１０】
また、通常作製される有機機能デバイスでは、無機物封止膜の形成工程以前に多くの工程があるため、下地層上に異物が多く存在する。よって、無機物封止膜の形成の際にはピンホールなどの欠陥が存在することを前提とする必要がある。そのため、十分な封止性を備えた有機機能デバイスを形成するためには、無機物封止膜のピンホール及び異物に起因する気体の透過経路をなくす必要がある。
【００１１】
上記課題に鑑み、本発明は、基板上に形成された有機機能デバイスに侵入する水蒸気や酸素などの気体に対するバリア性を高めた構造を有する簡便な有機機能デバイスの製造方法を提供することを目的とする。
【課題を解決するための手段】
【００１２】
上記課題を解決するために、本発明の一態様に係る有機機能デバイスの製造方法は、基板上に有機機能層を含む下地層を準備する第１工程と、前記下地層の上面に所定の薄膜形成法を用いて平坦膜を形成する第２工程と、前記平坦膜をスパッタリングする第３工程とを含み、前記平坦膜の表面は、平面領域、段差凸部を有する非平面領域、及び前記非平面領域に近接する近接領域を有し、前記第３工程では、前記平面領域のスパッタレートＡ１、前記非平面領域のスパッタレートＡ２との関係がＡ１＜Ａ２であることを利用して、前記スパッタリングによりエッチングされた前記非平面領域の部材を前記近接領域に堆積させることを特徴とする。
【発明の効果】
【００１３】
本発明の有機機能デバイスの製造方法によれば、極めて簡易な工程により、平坦膜を形成する部材を用いて平坦膜に発生した封止欠陥を被覆できる。その結果、上記封止欠陥を介して外部の酸素や水分が有機機能層に侵入するのを防止し、有機機能デバイスの特性を維持し、信頼性、寿命に優れた有機機能デバイスを実現することが可能となる。
【図面の簡単な説明】
【００１４】
【図１】本発明の実施の形態に係る有機ＥＬ装置の断面概略図である。
【図２】本発明の実施の形態に係る有機ＥＬ装置の封止層付近の構造断面図である。
【図３】（ａ）は、領域の形状によりスパッタリングの膜除去効率が異なることを説明する構造断面図である。（ｂ）は、段差近傍における、スパッタリングによる膜除去と膜堆積を説明する構造断面図である。
【図４】スパッタリングによる膜除去効率のアルゴンイオン入射角依存性を表すグラフである。
【図５】アルゴンイオンが基板面に対して垂直に入射した場合の段差付近のスパッタレート及び堆積レートを表すグラフである。
【図６】本発明の実施の形態に係る有機ＥＬ装置の製造方法を説明する工程断面図である。
【図７】本発明の有機機能デバイスの製造方法が用いられるＴＶの外観図である。
【図８】特許文献１に記載された有機ＥＬ装置の構造断面図である。
【図９】無機物封止膜の表面に、更なる無機物封止膜を形成した従来の有機ＥＬ装置の構造断面図である。
【発明を実施するための形態】
【００１５】
本発明の一態様に係る有機機能デバイスの製造方法は、基板上に有機機能層を含む下地層を準備する第１工程と、前記下地層の上面に所定の薄膜形成法を用いて平坦膜を形成する第２工程と、前記平坦膜をスパッタリングする第３工程とを含み、前記平坦膜の表面は、平面領域、段差凸部を有する非平面領域、及び前記非平面領域に近接する近接領域を有し、前記第３工程では、前記平面領域のスパッタレートＡ１、前記非平面領域のスパッタレートＡ２との関係がＡ１＜Ａ２であることを利用して、前記スパッタリングによりエッチングされた前記非平面領域の部材を前記近接領域に堆積させる。
【００１６】
有機機能デバイス（有機ＥＬディスプレイでは有機ＥＬ層、有機半導体では有機半導体層、有機太陽電池では有機光電気変換層）の有機機能層は酸素や水分と反応して、その特性が劣化する。そのため、有機機能層の上方に形成された電極層を、平坦膜である封止層にて被覆して外部からの酸素や水分を遮断する。
【００１７】
しかし、前記電極層を前記封止層にて被覆する際、前記電極層の表面にはごみ等の異物、あるいはピンホール、クラックなどの異常形状部分が存在する。この異物または異常形状部分が存在する状態で、スパッタリング成膜又はＣＶＤ成膜法を用いて前記封止層を形成した場合、前記異物または異常形状部分の存在のため、前記異物または異常形状部分により段差形状を有する領域に近接する近接領域には、その他の平面領域と比較して、前記封止層を同じ膜厚で均一に形成することが困難である。即ち、前記封止層は、完全に前記電極層を覆うことにはならず、前記近接領域における前記封止層の欠陥部を残した状態で前記電極層を被覆することになる。
【００１８】
その結果、前記近接領域における前記封止層の欠陥部を介して外気、あるいは封止樹脂からの酸素や水分が前記有機機能層に侵入し、前記デバイスの特性、信頼性が劣化し、デバイス寿命が短くなるという問題がある。
【００１９】
本態様によると、前記下地層の上面に所定の薄膜形成法を用いて平坦膜を形成した後には、前記平坦膜の表面には、平面領域、異物や形状異常部分により段差凸部形状を有する非平面領域、及び前記非平面領域に近接する近接領域が存在しており、スパッタリングによりこれら領域をエッチングする。前記平面領域のスパッタレートＡ１、前記非平面領域のスパッタレートＡ２との関係がＡ１＜Ａ２であるので、これを利用して、前記非平面領域は優先的にエッチングされ、該優先的にエッチングされた非平面領域の部材を前記近接領域に堆積させている。
【００２０】
これにより、前記近接領域における前記平坦膜の欠陥部を、上記優先的にエッチングされた非平面領域の部材で被覆することになる。そのため、前記平坦膜を形成する部材を用いて前記欠陥部を埋めるので、前記欠陥部を埋めるための別部材を用意する必要がなく、極めて簡易な工程により、前記下地層を前記平坦膜にて被覆できる。その結果、前記近接領域における前記平坦膜の欠陥部を介して外部の酸素や水分が前記有機機能層に侵入するのを防止し、前記有機機能デバイスの特性を維持し、信頼性、寿命に優れた有機機能デバイスが実現できる。
【００２１】
また、本発明の一態様である有機機能デバイスの製造方法は、請求項１に記載の有機機能デバイスの製造方法において、前記第３工程では、前記平面領域のスパッタレートをＡ１、前記非平面領域のスパッタレートをＡ２、及び前記近接領域のスパッタレートをＡ３とした場合、Ａ１からＡ３の関係が、Ａ３＜Ａ１＜Ａ２であることを利用して、前記エッチングされた前記非平面領域の部材を前記近接領域に堆積させるものである。
【００２２】
本態様によると、前記平面領域のスパッタレートＡ１、前記非平面領域のスパッタレートＡ２、及び前記近接領域のスパッタレートＡ３の関係がＡ３＜Ａ１＜Ａ２であるので、これを利用して、前記エッチングされた非平面領域の部材を前記近接領域に堆積させている。
【００２３】
これにより、前記平坦膜の非平面領域をエッチングしたときに生ずる部材にて、前記近接領域における前記平坦膜の欠陥部を埋めることになる。そのため、前記平坦膜を形成する部材を用いて前記欠陥部を埋めるので、前記欠陥部を埋めるための別部材を用意する必要がなく、極めて簡易な工程により、前記下地層を前記平坦膜にて完全に被覆できる。その結果、前記近接領域における前記平坦膜の欠陥部を介して外部の酸素や水分が前記有機発光層に侵入するのを防止し、前記有機発光層の特性を維持し、有機機能デバイスの長寿命化を図ることができる。
【００２４】
また、本発明の一態様である有機機能デバイスの製造方法は、請求項１に記載の有機機能デバイスの製造方法において、前記第３工程では、前記平面領域のスパッタレートＡ１がほぼ零となるようなスパッタリング条件でエッチングされた前記非平面領域の部材を、前記近接領域に選択的に堆積させるものである。
【００２５】
本態様によると、前記平面領域のスパッタレートＡ１がほぼ零であるので、平面領域の表面性形状や組成比などを変化させることなく、前記エッチングされた非平面領域の部材を前記近接領域に堆積させている。また、前記平面領域のスパッタレートＡ１がほぼ零であるようなスパッタリング条件により、非平面領域でエッチングされた部材の散乱エネルギーも小さいので、当該エッチングされた部材を、選択的に近接領域に堆積させることが可能となる。
【００２６】
また、本発明の一態様である有機機能デバイスの製造方法は、請求項１〜３のうちいずれか１項に記載の有機機能デバイスの製造方法において、前記近接領域は、前記平面領域と前記非平面領域との間にあって前記平坦膜の欠陥部を有する領域、または、前記非平面領域で囲まれ前記平坦膜の欠落した領域である。
【００２７】
本態様によると、前記近接領域は、異物などの存在により形成された段差凸部形状を有する非平面領域と平面領域との間であって、前記平坦膜が不連続となっている欠陥部を有する領域であってもよい。また、前記近接領域は、前記平坦膜中に発生したピンホールであってもよい。つまり、当該ピンホールの外周に形成された前記平坦膜端部の段差凸部形状を有する非平面領域で囲まれたピンホール領域であってもよい。
【００２８】
また、本発明の一態様である有機機能デバイスの製造方法は、請求項１〜４のうちいずれか１項に記載の有機機能デバイスの製造方法において、前記下地層は、有機機能層である。
【００２９】
本態様によると、前記下地層は、有機機能層そのものであってもよい。該機能層の上にはデバイスとして動作させるためのＩＴＯなどの電極が形成されるが、該機能層の上に前記のような異物があった場合でも、本態様によれば電極を均一に成膜できることができる。
【００３０】
また、本発明の一態様である有機機能デバイスの製造方法は請求項１〜４のうちいずれか１項に記載の有機機能デバイスの製造方法において、前記下地層の上面は、前記有機機能層の上方に形成された電極層である。
【００３１】
本態様によると、前記下地層の上面は、前記有機機能層の上方に形成された電極層であってもよい。
【００３２】
また、本発明の一態様である有機機能デバイスの製造方法は、請求項５に記載の有機機能デバイスの製造方法において、前記有機機能層と前記電極層との間に中間層が介在する。
【００３３】
本態様によると、前記下地層の上面が、前記有機機能層の上方に形成された電極層である場合、前記有機機能層と前記電極層との間に中間層が介在してもよい。
【００３４】
また、本発明の一態様である有機機能デバイスの製造方法は、請求項１〜４のうちいずれか１項に記載の有機機能デバイスの製造方法において、前記有機機能層は、一対の電極の間に介在する有機ＥＬ発光層である。
【００３５】
本態様によると、前記有機発光層は、一対の電極の間に介在する有機ＥＬ発光層であってもよい。
【００３６】
また、本発明の一態様である有機機能デバイスの製造方法は、請求項１〜４のうちいずれか１項に記載の有機機能デバイスの製造方法において、前記所定の薄膜形成法は、スパッタリング又はＣＶＤ（Ｃｈｅｍｉｃａｌ  Ｖａｐｏｒ  Ｄｅｐｏｓｉｔｉｏｎ）法である。
【００３７】
本態様によると、前記所定の薄膜形成法は、スパッタリング又はＣＶＤ法であってもよい。スパッタリングまたはＣＶＤ法による薄膜形成方法によれば、湿式による塗布膜形成方法、あるいは真空蒸着法による膜と比較して緻密な膜を形成することが可能であり、有機機能デバイスのパッシベーション膜を形成する方法として好適である。
【００３８】
また、本発明の一態様である有機機能デバイスの製造方法は、請求項１〜４のうちいずれか１項に記載の有機機能デバイスの製造方法において、前記第３工程は、前記スパッタリングにより前記平坦膜の非平面領域の局部をエッチングするものである。
【００３９】
本態様によると、前記第３工程にて、前記スパッタリングにより前記平坦膜の非平面領域の局部をエッチングさせてもよい。ここに「局部」とは、典型的には角部を示し、このような角部ではスパッタレートが最大となるため、本願発明を実施する上では特に好適な態様である。
【００４０】
また、本発明の一態様である有機機能デバイスの製造方法は、請求項１〜４のうちいずれか１項に記載の有機機能デバイスの製造方法において、前記第３工程にて用いられるスパッタリングは、不活性ガスのプラズマ、あるいは、イオンを用いたスパッタリングである。
【００４１】
本態様によると、前記第３工程にて用いられるスパッタリングは、不活性ガスのプラズマ、あるいは、イオンを用いたスパッタリングであってもよい。不活性ガスは、スパッタされた前記下地層の原子、分子と化合物を作る作用がなく、また、それ自体が化学的に不活性であるため、機能デバイスの特性に悪影響を与えることがない。
【００４２】
また、本発明の一態様である有機機能デバイスの製造方法は、請求項１〜４のうちいずれか１項に記載の有機機能デバイスの製造方法において、前記平坦膜は、無機物層である。
【００４３】
本態様によると、前記平坦膜は、無機物層であってもよい。このように、前記平坦膜を無機物層とすると、この無機物層の一部をエッチングした部位により、前記近接領域における前記平坦膜の欠陥部を埋めることになるので、前記欠陥部を埋めた部材は水分を含まず、また、アウトガスを発生させることもない。そのため、前記欠陥部を埋めた部材が原因で、前記有機機能層を劣化させるのを防止できる。
【００４４】
以下、本発明の実施の形態について図面を用いて説明する。
【００４５】
図１は、本発明の実施の形態に係る有機ＥＬ装置の断面概略図である。同図に記載された有機ＥＬ装置１は、陽極、陰極及び当該両極で挟まれた有機発光層を有する有機ＥＬ素子を備えた有機機能デバイスである。有機ＥＬ装置１は、一例として、駆動用の薄膜トランジスタ（ＴＦＴ）などを含むＴＦＴ基板１１、絶縁性の有機材料からなる平坦化層１２、ＡＰＣ（Ａｇ、Ｐｄ、Ｃｕ合金）からなる反射陽極１３、ＩＴＯ（Ｉｎｄｉｕｍ、Ｔｉｎ、Ｏｘｉｄｅ）からなる下部透明電極１４、酸化タングステンからなる正孔注入層１５、感光性樹脂からなるバンク１６、電界発光可能な有機材料を含む有機発光層１７Ｒ、１７Ｇ及び１７Ｂ、電子輸送層１８、ＩＴＯからなる透明陰極１９、封止層２０、樹脂層２１及びＣＦ基板２２を、この順に積層して構成される。
【００４６】
有機発光層１７Ｒ、１７Ｇ及び１７Ｂは、それぞれ、赤色発光する層、緑色発光する層及び青色発光する層であり、例えば、下層としてα−ＮＰＤ（Ｂｉｓ［Ｎ−（１−ｎａｐｈｔｈｙｌ）−Ｎ−ｐｈｅｎｙｌ］ｂｅｎｚｉｄｉｎｅ）が６０ｎｍ、上層としてＡｌｑ３（ｔｒｉｓ−（８−ｈｙｄｒｏｘｙｑｕｉｎｏｌｉｎｅ）ａｌｕｍｉｎｕｍ）が７０ｎｍ積層された構造となっている。以降、有機発光層１７Ｒ、１７Ｇ及び１７Ｂを、総称して有機発光層１７と記す。
【００４７】
透明陰極１９は、例えば、下層としてバリウムが１０ｎｍ、上層としてＩＴＯが１００ｎｍ積層された構造となっている。
【００４８】
上記の反射陽極１３／有機発光層１７／透明陰極１９の構成は、有機ＥＬ素子の基本構成であり、反射陽極１３と透明陰極１９との間に適当な電圧を印加することにより、反射陽極１３側から正孔、透明陰極１９側から電子がそれぞれ有機発光層１７に注入される。これらの注入された正孔及び電子が有機発光層１７で再結合して生じるエネルギーにより、有機発光層１７中の発光材料が励起され発光する。
【００４９】
正孔注入層１５は、正孔注入性の材料を主成分とする層である。正孔注入性の材料とは、反射陽極１３側から注入された正孔を安定的に、又は正孔の生成を補助して有機発光層１７へ注入する機能を有する材料である。
【００５０】
電子輸送層１８は、電子輸送性の材料を主成分とする層である。電子輸送性の材料とは、電子アクセプター性を有し陰イオンになりやすい性質と、発生した電子を分子間の電荷移動反応により伝達する性質を併せ持ち、透明陰極１９から有機発光層１７までの電荷輸送に対して適正を有する材料のことである。
【００５１】
なお、正孔注入層１５及び電子輸送層１８の材料は本発明では限定されるものではなく、周知の有機材料または無機材料が用いられる。
【００５２】
また、有機ＥＬ装置１の構成として、正孔注入層１５と有機発光層１７との間に、正孔輸送層があってもよいし、電子輸送層１８と透明陰極１９との間に、電子注入層があってもよい。正孔輸送層とは、正孔輸送性の材料を主成分とする層である。正孔輸送性の材料とは、電子ドナー性を持ち陽イオン（正孔）になりやすい性質と、生じた正孔を分子間の電荷移動反応により伝達する性質を併せ持ち、反射陽極１３から有機発光層１７までの電荷輸送に対して適正を有する材料のことである。また、電子注入層とは、電子注入性の材料を主成分とする層である。電子注入性の材料とは、透明陰極１９から注入された電子を安定的に、又は電子の生成を補助して有機発光層１７へ注入する機能を有する材料である。
【００５３】
また、下部透明電極１４は、膜厚を最適化することにより、有機発光層と反射陽極表面との間の光学的距離を調整する機能を有する。これにより、キャビティ効果に基づいて直接光と反射光とを合わせた出射光が、望ましい強度および色度を持つようにすることができる。ここで、直接光とは、有機発光層１７で発生した光の一部が透明陰極１９を通して直接出射した光であり、反射光とは、有機発光層１７で発生した光の一部が反射陽極で反射した後、透明陰極１９を通して出射した光である。
【００５４】
なお、下部透明電極１４は、有機ＥＬ素子として使用する材料及び性質により、なくてもよい場合がある。
【００５５】
封止層２０は、下層である有機発光層１７や透明陰極１９を水蒸気や酸素から遮断する機能を有する。有機発光層１７そのものや透明陰極１９が、水蒸気や酸素にさらされることにより劣化（酸化）してしまうことを防止するためである。
【００５６】
樹脂層２１は、アクリルまたはエポキシ系の樹脂であり、上述したＴＦＴ基板から封止層２０までの一体形成された層と、後述するＣＦ基板２２とを接合する機能を有する。
【００５７】
ＣＦ基板２２は、発光パネルの発光表面を保護する基板であり、例えば、厚みが０．５ｍｍである透明の無アルカリガラスである。
【００５８】
カラーフィルタ２２Ｒ、２２Ｇ及び２２Ｂは、それぞれ、赤色サブ画素、緑色サブ画素及び青色サブ画素の発光領域を覆うようにＣＦ基板２２の下面に形成されており、赤、緑及び青の色調整を行う機能を有する。
【００５９】
次に、本発明の主要部である封止層２０について、詳細に説明する。
【００６０】
図２は、本発明の実施の形態に係る有機ＥＬ装置の封止層付近の構造断面図である。同図に記載された構造断面図は、図１に記載された断面図の領域Ａを拡大したものである。
【００６１】
図１に記載された封止層２０は、第１の無機物膜２０Ａと、第２の無機物膜２０Ｂと、第３の無機物膜２０Ｃとを有する。
【００６２】
第１の無機物膜２０Ａは、透明陰極１９の表面に形成され、上述したように、有機発光層１７や透明陰極１９を水蒸気や酸素から遮断し保護する機能を有する。第１の無機物膜２０Ａは、例えば、水蒸気や酸素を透過しない材料である窒化珪素（ＳｉXＮY）からなり、膜厚は５００ｎｍである。特に、第１の無機物膜２０Ａは、透明陰極１９の表面に接して形成されているので、保護膜としての条件を厳しくすることが好ましく、上述したＳｉXＮYに代表されるような非酸素系無機物が好ましい。
【００６３】
しかしながら、一般的に、無機物膜の形成をプラズマＣＶＤ法（化学的気相成長法）もしくはスパッタリング法により行う場合、第１の無機物膜２０Ａ中には、膜の欠落した領域であるピンホール２３がわずかながら存在する。ピンホール２３は外部からのガスの侵入を許容する為、ピンホール２３の直下およびその周辺部の有機発光層１７や透明陰極１９は、劣化してしまう。
【００６４】
また、有機ＥＬ素子は複数の工程から作成される為、工程途中で異物が付着していることが常である。例として、図２中には、透明陰極１９を形成する際に付着した異物２４が有機発光層１７上に位置している。
【００６５】
前述したように、無機物膜の形成がプラズマＣＶＤ法もしくはスパッタリング法の場合、段差被覆能力が十分ではない。その為、異物２４の周辺では第１の無機物膜２０Ａの被覆性が悪く、異物２４の形状によっては、異物２４の周囲に第１の無機物膜２０Ａが形成されていない部分や、第１の無機物膜２０Ａが不連続となりスリットが形成される欠陥部が生じる。これらの欠陥部を総称して封止欠陥２５と呼ぶ。封止欠陥２５はピンホール２３と同様に外部からのガスの侵入を許容する為、封止欠陥２５の直下およびその周辺部の有機発光層１７や透明陰極１９が劣化してしまう。
【００６６】
本実施の形態では、第１の無機物膜２０Ａに形成されているピンホール２３の内部及び異物２４に起因する封止欠陥２５の上部にのみ、第２の無機物膜２０Ｂが配置されている。第２の無機物膜２０Ｂの存在により、ピンホール２３や異物２４に起因する封止欠陥２５を物理的に塞ぐ、もしくは、スリット形成を中断させることが可能となり、有機ＥＬ素子は外部からのガス侵入より保護される。
【００６７】
さらに、保護性を十分なものとするために、第１の無機物膜２０Ａ及び第２の無機物膜２０Ｂの上には、第３の無機物膜２０Ｃが形成されている。第３の無機物膜２０Ｃは、例えば、窒化珪素（ＳｉXＮY）からなり、膜厚は５００ｎｍである。また、第３の無機物膜２０Ｃは、例えば、酸化珪素（ＳｉXＯY）や酸窒化珪素（ＳｉXＯYＮZ）のような酸素系無機物であってもよい。
【００６８】
また、第３の無機物膜２０Ｃの上には、樹脂層２１及びＣＦ基板２２が配置されており、有機ＥＬ素子を物理的に保護している。
【００６９】
なお、第１の無機物膜２０Ａ及び第２の無機物膜２０Ｂの形成により、有機発光層１７や透明陰極１９を水蒸気や酸素から十分遮断し保護することが可能であれば、第３の無機物膜２０Ｃは、形成しなくてもよい。
【００７０】
ここで、第２の無機物膜２０Ｂが、第１の無機物膜２０Ａに形成されているピンホール２３内部および異物２４に起因した封止欠陥２５の上部にのみ、第２の無機物膜２０Ｂが形成されている点について、以下に説明する。
【００７１】
第２の無機物膜２０Ｂは、第１の無機物膜２０Ａまでが形成された基板を、不活性ガス（本実施の形態ではアルゴン）プラズマでスパッタリングすることにより形成される。以下、図３を用いて、第２の無機物膜２０Ｂがスパッタリングにより形成される現象を説明する。
【００７２】
図３（ａ）は、領域の形状によりスパッタリングの膜除去効率が異なることを説明する構造断面図である。同図に記載されたように、有機機能層を含む下地層が段差を有する場合、当該下地層の表面に積層される平坦膜についても、段差付近にて平坦化されず段差を生じる。しかも、平坦膜の段差付近では、例えば、膜の結晶成長方向が異なることなどによりスリットが発生し、連続した膜成長が抑制された欠陥部を有する領域が形成される。
【００７３】
ここで、段差の発生していない平坦な領域を平面領域と定義し、段差の発生している凸部領域を非平面領域と定義し、上記欠陥部を有する領域、つまり非平面領域に近接し、平面領域と非平面領域との間の領域を近接領域と定義する。
【００７４】
スパッタリング法では、スパッタリングによる膜除去効率（いわゆるスパッタリングイールド）が、平面領域に比べて、段差先端形状部である非平面領域の方が高くなる。これはエネルギーを持ったイオン化粒子の入射範囲が平面領域では１８０°である（図３の入射範囲Ｐ）のに比べて、非平面領域では１８０°以上（図３の入射範囲Ｑ）となることに起因する。つまり、イオン化粒子の入射範囲が広い領域ほど、イオン化粒子と領域表面との衝突機会が多くなり、このイオン化粒子の衝突により当該領域の膜成分が空間へたたき出される量が多くなる。このため、イオン化粒子の入射範囲が、平面領域より非平面領域の方が広いことに起因して、膜除去効率が平面領域より非平面領域の方が高くなる。
【００７５】
また上記観点から、近接領域では、イオン化粒子の入射範囲が、１８０°以下（図３の入射範囲Ｒ）であり最も狭いので膜除去効率は最低となる。つまり、イオン化粒子の入射範囲は、近接領域＜平面領域＜非平面領域となる。
【００７６】
ここで、スパッタリングを、平面領域ではほとんどスパッタリングされず、非平面領域のみでスパッタリングされるような条件で実施すると、図３（ｂ）に記載されたような、段差付近における平坦膜の再構成が行われる。
【００７７】
図３（ｂ）は、段差近傍における、スパッタリングによる膜除去と膜堆積を説明する構造断面図である。同図は、平面領域ではスパッタリングされず、平坦膜の非平面領域においてスパッタリングにより除去された膜成分（図中の斜線領域）が、その近傍である近接領域に堆積したことを示している。
【００７８】
図３（ｂ）に記載された非平面領域の膜除去及び近接領域の膜堆積は、図２に記載されたピンホール２３及び異物２４の近傍において実現される。まず、ピンホール２３に接する第１の無機物膜２０Ａの端部Ｙや、異物２４の周囲に形成された第１の無機物膜２０Ａの傾斜部Ｘのみがイオン化粒子によりスパッタリングされる。次に、スパッタリングされた第１の無機物膜２０Ａの端部Ｙ及び傾斜部Ｘの構成物である窒化珪素は、スパッタリングされた近傍の下方に再付着（いわゆるリデポジション）し、これが、第２の無機物膜２０Ｂを構成する。第２の無機物膜２０Ｂは、ピンホール２３内部及び異物２４に起因する封止欠陥２５の上部にのみ形成される。
【００７９】
次に、イオン化粒子の入射角度により膜除去効率が変化し、この膜除去効率のイオン化粒子入射角度依存性により、非平面領域における膜除去及び近接領域における膜堆積が実現されることを、図４及び図５を用いて説明する。
【００８０】
図４は、スパッタリングによる膜除去効率のアルゴンイオン入射角依存性を表すグラフである。同図に記載されたグラフは、Ｃｕターゲットにアルゴンイオンを入射したときの膜除去効率を、２体衝突近似に基づくモンテカルロシミュレーションにより導出したものである。
【００８１】
同図に記載されたように、膜除去効率は、アルゴンイオンの入射角が下地平面に対して４５°近傍で最高となる。また、下地平面に対してアルゴンイオンが平行入射した場合に、膜除去効率は最低となる。
【００８２】
図５は、アルゴンイオンが基板面に対して垂直に入射した場合の段差付近のスパッタレート及び堆積レートを表すグラフである。
【００８３】
スパッタレートについては、アルゴンイオンが斜め入射する非平面領域においてスパッタレートが最高となる。一方、アルゴンイオンが垂直入射する平面領域においては、スパッタレートは低い。また、近接領域においては、平面領域に比べて、アルゴンイオンの斜め入射成分があるものの、非平面領域から除去された膜成分が堆積されるため、スパッタレートは最低となる。
【００８４】
また、堆積レートについては、平面領域でほとんどスパッタリングされず非平面領域のみでスパッタリングされるようなスパッタリング条件を設定することにより、近接領域でのみ膜堆積が起こる状態が実現される。
【００８５】
また、図２に記載されたピンホール２３においては、その外周部は平坦膜の段差凸部が発生している領域であり、当該領域を非平面領域と定義する。また、ピンホール２３自体を、平坦膜の連続した膜成長が抑制された欠陥部を有する領域、つまり非平面領域に近接した近接領域と定義する。この場合、近接領域は、非平面領域で囲まれ平坦膜の欠落した領域である。
【００８６】
ピンホール２３付近においても、図３〜図５で説明した現象が生じている。つまり、ピンホール２３付近では、その外周部である非平面領域のスパッタレートは高く、またピンホール２３付近から離れた平坦膜の平面領域ではスパッタレートは低い。このスパッタリングを、平面領域ではほとんどスパッタリングされず、非平面領域のみでスパッタリングされるような条件で実施すると、図２に記載された領域Ｙが除去され、領域Ｙの部材が近接領域であるピンホール２３に堆積し、ピンホール２３内における平坦膜の再構成が行われる。
【００８７】
次に、本発明の実施の形態に係る有機ＥＬ装置の製造方法について、図６を用いて説明する。
【００８８】
図６は、本発明の実施の形態に係る有機ＥＬ装置の製造方法を説明する工程断面図である。
【００８９】
まず、図６（ａ）に示すように、ＡＰＣからなる反射陽極１３、ＩＴＯからなる下部透明電極１４、酸化タングステンからなる正孔注入層１５を、この順に積層する。なお、図示していないが、反射陽極１３の下層として、ＴＦＴ基板１１上に、絶縁性の有機材料からなる平坦化層１２が形成されている。そして、平坦化層１２の上に反射陽極１３が形成されている。ここで、反射陽極１３は、例えば、まずスパッタリング法により銀合金ＡＰＣを１５０ｎｍ成膜し、その後、フォトリソグラフィーとウエットエッチングによるパターニング工程を経ることにより形成される。なお、ＴＦＴ基板１１、平坦化層１２、下部透明電極１４及び正孔注入層１５の形成工程は、本発明により限定されるものではない。
【００９０】
次に、正孔注入層１５の上に、例えば、真空蒸着法によりα−ＮＰＤを６０ｎｍ、続いてＡｌｑ３を７０ｎｍ積層し、有機発光層１７を形成する。
【００９１】
次に、有機発光層１７の上に、例えば、真空蒸着法によりバリウムを１０ｎｍ堆積し、そのまま大気曝露させることなく、スパッタリング法によりＩＴＯを１００ｎｍ積層して透明陰極１９を形成する。
【００９２】
透明陰極１９の形成の際に、例えば、ＩＴＯからなる異物２４が発生する。
【００９３】
また、図示していないが、正孔注入層１５の形成工程と有機発光層１７の形成工程との間に、表面感光性樹脂からなるバンク１６が画素間に形成されている。
【００９４】
図６（ａ）に記載された構成要素及びその形成工程により、発光素子としての機能をもつ有機ＥＬ素子が形成される。
【００９５】
なお、正孔注入層１５及び電子輸送層１８の材料は本発明では限定されるものではなく、周知の有機材料または無機材料が用いられる。また、正孔注入層１５及び電子輸送層１８は、反射陽極１３、有機発光層１７及び透明陰極１９の材料の組み合わせにより、省略することも可能である。
【００９６】
また、正孔注入層１５と有機発光層１７との間に、正孔輸送層があってもよいし、電子輸送層１８と透明陰極１９との間に、電子注入層があってもよい。また、下部透明電極１４は、なくてもよい。
【００９７】
次に、図６（ｂ）に示すように、透明陰極１９の上に、例えば、プラズマＣＶＤ法により窒化珪素を５００ｎｍ堆積し、第１の無機物膜２０Ａを形成する。特に、第１の無機物膜２０Ａは、透明陰極１９の表面に接して形成されているので、保護膜としての必要条件を厳しくすることが好ましく、上述した窒化珪素に代表されるような非酸素系無機物が好ましい。
【００９８】
第１の無機物膜２０Ａの形成の際に、窒化珪素堆積中に発生した膜欠陥であるピンホール２３が発生する。
【００９９】
また、異物２４の周囲に、段差被覆性が不十分な為に生じる封止欠陥２５が発生する。
【０１００】
この状態では、ピンホール２３や封止欠陥２５を介して、外界からのガスの侵入を許容してしまう為、有機ＥＬ素子の封止性が確保できていない。
【０１０１】
次に、図６（ｃ）に示すように、ピンホール２３を埋めるように、また、封止欠陥２５の直上に、第２の無機物膜２０Ｂを形成する。第２の無機物膜２０Ｂの形成工程は、前述したように、図３（ｂ）及び図５に記載した発生原理によるものである。具体的な形成工程は、例えば、以下の通りである。
【０１０２】
第１の無機物膜２０Ａが形成された後、大気曝露させることなく、アルゴンプラズマを用いたスパッタリング法により、第１の無機物膜２０Ａの平面領域はほとんどスパッタリングされず、段差先端形状部である非平面領域のみがスパッタリングされるような条件でスパッタリングを実行する。例えば、ＩＣＰ型ドライエッチング装置（チャンバ容積１０Ｌ）を使用した場合の条件としては、ＩＣＰソースとして周波数１３．５６ＭＨｚ及び電力１５００Ｗ、基板バイアスとして周波数３．２ＭＨｚ及び電力２５０Ｗ、圧力１０ｍＴｏｒｒ、アルゴン流量３００ｓｃｃｍで、２００ｓｅｃの処理を行う。これにより、ピンホール２３に接する第１の無機物膜２０Ａの端部Ｙ及び異物２４上の第１の無機物膜２０Ａの傾斜部分Ｘが選択的にスパッタリングされる。
【０１０３】
スパッタリングされた第１の無機物膜２０Ａの構成物である窒化珪素は、スパッタリングされた近傍の下方に再付着し、第２の無機物膜２０Ｂが形成される。
【０１０４】
次に、図６（ｄ）に示すように、第１の無機物膜２０Ａ及び第２の無機物膜２０Ｂの上に、例えば、プラズマＣＶＤ法により窒化珪素を５００ｎｍ堆積し、第３の無機物膜２０Ｃを形成する。また、第３の無機物膜２０Ｃは、例えば、酸化珪素（ＳｉXＯY）や酸窒化珪素（ＳｉXＯYＮZ）のような酸素系無機物であってもよい。
【０１０５】
次に、第３の無機物膜２０Ｃの表面に、樹脂層２１となる封止用樹脂２１Ａを塗布する。
【０１０６】
次に、カラーフィルタ２２Ｒ、２２Ｇ及び２２Ｂが形成された面を下方にして、ＣＦ基板２２を、塗布された封止用樹脂２１Ａ上に配置する。
【０１０７】
最後に、ＣＦ基板２２の上面側から下方に加圧し、熱またはエネルギー線を付加して、ＣＦ基板２２と第３の無機物膜２０Ｃとを接着する樹脂層２１を形成する。
【０１０８】
なお、第１の無機物膜２０Ａ及び第２の無機物膜２０Ｂの形成により、有機発光層１７や透明陰極１９を水蒸気や酸素から十分遮断し保護することが可能であれば、第３の無機物膜２０Ｃは、形成しなくてもよい。
【０１０９】
また、本発明の有機ＥＬ装置の製造方法において、第２の無機物膜２０Ｂを形成する工程は、図６（ｃ）で説明したスパッタリング条件に限定されるものではない。平面領域がスパッタリングされず、非平面領域が選択的にスパッタリングされるような条件であれば、スパッタ装置や、適用する有機機能デバイスの構造に応じて、スパッタリング条件のパラメータを最適化することが好ましい。
【０１１０】
但し、平面領域のスパッタレートを増加させる方向の条件については、有機機能デバイス自体の損傷を発生させる恐れがあるので留意することが好ましい。例えば、この条件としては、基板バイアスを増加させる方向の条件、例えば、（１）基板バイアスを低周波バイアスもしくはＤＣバイアスにする、（２）基板バイアス電力を増加させる、などが該当する。
【０１１１】
なお、図６（ｃ）で説明したスパッタリングによる第２の無機物膜２０Ｂを形成せず、第３の無機物膜２０Ｃを形成して、封止性向上を目論んだ場合には、本発明の製造方法を実行して得られる有機機能デバイスの封止性は得られない。この場合、第１の無機物膜２０Ａと第３の無機物膜２０Ｃとは同じ成膜方法（プラズマＣＶＤ法もしくはスパッタリング法）で形成されている。そのため、ピンホールや封止欠陥における第１の無機物膜２０Ａの不連続性は、そのまま第３の無機物膜２０Ｃに反映される。そのため、ピンホールの内側や異物の周辺では、第３の無機物膜２０Ｃにおいても被覆性が悪く、ピンホールや異物の形状によっては、ピンホールの内側や異物の周囲における第３の無機物膜２０Ｃが不連続となり、スリット状の封止欠陥が発生する。これらの部分は外部からのガスの侵入を許容する為、封止欠陥の直下及びその周辺部の有機発光層や透明陰極が劣化してしまう。
【０１１２】
以上のように、本発明の実施の形態に係る有機機能デバイスの製造方法によると、有機機能素子である下地層の上面に所定の薄膜形成法を用いて平坦膜を形成した後には、当該平坦膜の表面には、平面領域、異物や形状異常部分により段差凸部形状を有する非平面領域、及び前記非平面領域に近接する近接領域が存在しており、スパッタリングによりこれら領域をエッチングする。このとき、平面領域のスパッタレートＡ１、非平面領域のスパッタレートＡ２との関係がＡ１＜Ａ２であるので、これを利用して、非平面領域は優先的にエッチングされ、該優先的にエッチングされた非平面領域の部材を近接領域に堆積させている。
【０１１３】
これにより、近接領域における平坦膜の欠陥部を、上記優先的にエッチングされた非平面領域の部材で被覆することになる。そのため、平坦膜を形成する部材を用いて欠陥部を埋めるので、当該欠陥部を埋めるための別部材を用意する必要がなく、極めて簡易な工程により、下地層を平坦膜にて被覆できる。その結果、近接領域における平坦膜の欠陥部を介して外部の酸素や水分が有機機能層に侵入するのを防止し、有機機能デバイスの特性を維持し、信頼性、寿命に優れた有機機能デバイスが実現できる。
【０１１４】
なお、本発明に係る有機機能デバイスの製造方法は、上記実施の形態に限定されるものではない。上述した実施の形態に対して本発明の主旨を逸脱しない範囲で当業者が思いつく各種変形を施して得られる変形例や、本発明に係る表示装置及び表示評価装置を内蔵した各種機器も本発明に含まれる。
【０１１５】
例えば、本発明の有機機能デバイスの製造方法は、上述した実施の形態のように、透明陰極などの電極層の上に形成された封止膜の封止性を向上させるために適用されるだけでなく、電極層自体の被覆性を向上させるために適用することが可能である。つまり、ＩＴＯなどの金属酸化物薄膜を用いた電極層には、封止層と同様に、ピンホールや下地層である有機機能層の段差による欠陥部が存在し得る。この場合、例えば、電極層形成後に、当該電極層を大気曝露させることなく、アルゴンプラズマを用いたスパッタリング法により、平面領域はほとんどスパッタリングされず、段差先端形状部である非平面領域のみがスパッタリングされるような条件でスパッタリングを実行する。これにより、有機機能層を電極層にて被覆できる。その結果、欠陥部を介して外部の酸素や水分が有機機能層に侵入するのを防止し、有機機能デバイスの特性を維持し、信頼性、寿命に優れた有機機能デバイスが実現できる。
【０１１６】
また、上述した実施の形態では、第１〜第３の無機物膜として、ＳｉXＮY、ＳｉXＯY、及びＳｉXＯYＮZを例示したが、当該無機物膜として、ＳｉＣ、ＳｉXＣYＮZ、ＳｉXＯYＣZも含まれる。
【０１１７】
また、本発明は、実施の形態で説明した有機ＥＬ素子を有する有機ＥＬ装置だけでなく、有機半導体及び有機太陽電池にも適用される。有機半導体の場合には、実施の形態で説明した有機発光層１７を有機半導体層とし、当該層の上に無機物からなる封止層を形成する際に、本発明の有機機能デバイスの製造方法を適用する。
【０１１８】
また、有機太陽電池の場合には、実施の形態で説明した有機発光層１７を有機光電気変換層とし、当該層の上に無機物からなる封止層を形成する際に、本発明の有機機能デバイスの製造方法を適用する。
【０１１９】
つまり、有機半導体及び有機太陽電池においては、図６に記載された本発明の実施の形態に係る有機機能デバイスの製造方法の工程断面図において、図６（ａ）及び図６（ｄ）は、各デバイスの構成及び機能に応じて異なるが、本発明の主要部である図６（ｂ）及び図６（ｃ）は共通である。
【０１２０】
また、例えば、本発明に係る有機機能デバイスの製造方法は、図７に記載されたような薄型フラットＴＶに内蔵される。本発明に係る有機機能デバイスの製造方法により、信頼性、寿命に優れた有機ＥＬディスプレイを備えた薄型フラットＴＶが実現される。
【産業上の利用可能性】
【０１２１】
本発明は、特に有機ＥＬ装置を内蔵する有機ＥＬフラットパネルディスプレイ及び有機光電気変換装置を内蔵する有機太陽電池の製造方法に有用であり、高品質及び長寿命が要求される有機機能デバイスの製造方法として用いるのに最適である。
【符号の説明】
【０１２２】
１、１００    有機ＥＬ装置
１１    ＴＦＴ基板
１２    平坦化層
１３、１０１    反射陽極
１４    下部透明電極
１５    正孔注入層
１６    バンク
１７、１７Ｂ、１７Ｇ、１７Ｒ、１０２    有機発光層
１８、１０３    電子輸送層
１９、１０４    透明陰極
２０    封止層
２０Ａ    第１の無機物膜
２０Ｂ    第２の無機物膜
２０Ｃ    第３の無機物膜
２１    樹脂層
２２、１０７    ＣＦ基板
２２Ｂ、２２Ｇ、２２Ｒ    カラーフィルタ
２３、１２１    ピンホール
２４、１２２    異物
２５、１２３、１２４    封止欠陥
１０５、１０８    無機物封止膜
１０６    樹脂封止膜
【図１】
2011054498.tif 000003
【図２】
2011054498.tif 000004
【図３】
2011054498.tif 000005
【図４】
2011054498.tif 000006
【図５】
2011054498.tif 000007
【図６】
2011054498.tif 000008
【図７】
2011054498.tif 000009
【図８】
2011054498.tif 000010
【図９】
2011054498.tif 000011